アンティークな外観を基材に付与するための方法であって、パーライトを基礎とするエフェクト顔料を含む適したコーティング組成物を、所望の場合に、追加の着色剤との協同又は相互作用で、不均一及び/又は不連続の外観を提供するように、前記基材の表面に適用する、前記方法。模造した古錆又はアンティークな外観を基材に付与するための方法であって、以下の工程:aパーライトを基礎とするエフェクト顔料組成物を選択して、所望の古錆の色調を提供する工程、及びb前記パーライトを基礎とするエフェクト顔料組成物を前記基材の表面上に適用して、該パーライトを基礎とするエフェクト顔料組成物の不均一な外観を有する連続層又は不連続層を該基材の表面上に製造して、パーライトを基礎とするエフェクト顔料の仕上げによって所望の古錆の色調の古錆をつけた外観を提供する工程、又はa1着色剤着色剤組成物を含むコーティング組成物を選択して、所望の初期の色調を前記基材に提供する工程、a2パーライトを基礎とするエフェクト顔料を含むコーティング組成物を選択して、所望の古錆の色調を提供する工程、b1前記着色剤組成物を前記基材の表面上に適用して、該着色剤の連続層を該基材の表面上に製造して、所望の初期の色調の外観を該基材上に提供する工程、及びb2前記パーライトを基礎とするエフェクト顔料組成物を着色剤層上に適用して、該パーライトを基礎とするエフェクト顔料組成物の不連続層を該着色剤層上に製造して、パーライトを基礎とするエフェクト顔料の仕上げの散在した点によって所望の古錆の色調の古錆をつけた外観を提供する工程、又はa1着色剤を含むコーティング組成物を選択して、所望の初期の色調を前記基材に提供する工程、a2パーライトを基礎とするエフェクト顔料を含むコーティング組成物を選択して、所望の古錆の色調を提供する工程、b1前記パーライトを基礎とするエフェクト顔料組成物を前記基材の表面上に適用して、該パーライトを基礎とするエフェクト顔料組成物の連続層を該基材の表面上に製造して、パーライトを基礎とするエフェクト顔料の仕上げによって所望の古錆の色調の古錆をつけた外観を提供する工程、b2前記着色剤組成物を前記エフェクト顔料層に適用して、該着色剤の不連続層を該エフェクト顔料層上に製造して、着色剤の仕上げの散在する点によって所望の初期の色調の外観を提供する工程、又はa1着色剤を含むコーティング組成物を選択して、所望の初期の色調を前記基材に提供する工程、a2パーライトを基礎とするエフェクト顔料を含むコーティング組成物を選択して、所望の古錆の色調を提供する工程、及びb1前記パーライトを基礎とするエフェクト顔料組成物及び前記着色剤組成物を前記基材の表面上に適用して、該着色剤組成物及び該パーライトを基礎とするエフェクト顔料組成物の交互の層を前記基材の表面上に製造して、所望の初期の色調の外観及び所望の古錆の色調の古錆をつけた外観を前記基材上に提供する工程を含み、その際、いくつかのパーライトを基礎とするエフェクト顔料組成物を、不均一な外観を有する古錆を基材又は着色剤層上に製造するために使用してよい、請求項1に記載の方法。前記模造された古錆の外観が、銀の古錆の外観であり、かつ前記パーライトを基礎とするエフェクト顔料組成物が、厚さ20~40nmのTiO2層及び黒色顔料で被覆されたパーライトフレーク、又は灰色を有する金属被覆したパーライトフレークを含む、請求項2に記載の方法。前記着色剤組成物が、厚さ20~40nmのTiO2層及び黒色顔料で被覆されたアルミニウムフレーク又は雲母フレークを含む、請求項3に記載の方法。前記模造された古錆の外観が、銅の古錆の外観である、請求項2に記載の方法。前記パーライトを基礎とするエフェクト顔料が、灰色のパーライトを基礎とするエフェクト顔料、緑から青の干渉色を示すTiO2で被覆したパーライト顔料フレーク、酸化クロムIIICr2O3で被覆されたパーライトフレーク、及び該顔料の混合物から選択される、請求項5に記載の方法。前記着色剤が、銅で覆ったFe2O3で被覆した雲母顔料又は板状酸化鉄から選択される、請求項6に記載の方法。前記模造された古錆の外観が、錆の古錆の外観である、請求項2に記載の方法。前記パーライトを基礎とするエフェクト顔料が、Fe2O3で被覆したパーライト顔料、Fe2O3/TiO2で被覆したパーライト顔料、又は該顔料の混合物から選択される、請求項8に記載の方法。前記着色剤が、アルミニウムフレーク、及び黒色顔料との組合せで白色のTiO2で被覆した雲母顔料、又は鉄フレークから選択される、請求項9に記載の方法。前記模造された古錆の外観が、金の古錆の外観である、請求項2に記載の方法。前記パーライトを基礎とするエフェクト顔料が、金の干渉色を有するTiO2で被覆したパーライト顔料フレーク、Fe2O3で被覆したパーライト顔料、Fe2O3/TiO2で被覆したパーライト顔料、又は該顔料の混合物から選択される、請求項11に記載の方法。請求項1から12までのいずれか1項に記載の方法によって得られる基材。以下、I着色剤を含む光沢のあるコーティング、及びIIパーライトを基礎とするエフェクト顔料を含む艶のないコーティングを含む、2-コートの配置物。古錆、又はアンティークな外観を有する仕上げを製造するための、艶のない外観及びわずかな輝きの外観を有する仕上げを製造するための、及び/又は着色剤及び艶消し剤としての、パーライトを基礎とするエフェクト顔料の使用。